(57)【要約】【課題】建築現場の塗装作業の効率を上げる、建築物仕上げ塗装形成用目地テープを提供することである。【解決手段】和紙基材の両面に、粘着層を設け、粘着層の片側に発泡体層を設ける建築物仕上げ塗装形成用目地テープであって、厚み０．０３〜２．０ｍｍの和紙基材の両面に厚み０．０１〜０．２５ｍｍの粘着層を設け、粘着層の片側に厚み０．２５〜３.００ｍｍの発泡体層を設けることを特徴とする建築物仕上げ塗装形成用目地テープ。 【選択図】図４
2015196785.tif 000002
【特許請求の範囲】
【請求項１】
厚み０．０３〜２．０ｍｍの和紙基材の両面に厚み０．０１〜０．２５ｍｍの粘着層を設け、粘着層の片側に厚み０．２５〜３.００ｍｍの発泡体層を設けることを特徴とする建築物仕上げ塗装形成用目地テープ。
【請求項２】
和紙基材が、パルプ５０〜１００質量％を含有し、他にマニラ麻、ポリエチレン、ポリプロピレン、ビニロン、レーヨン、ポリエステル、ポリアミド、アクリルから選ばれる１種以上の繊維を０〜５０質量％混抄した和紙基材であり、紙基材の引張強度が１０Ｎ／１０ｍｍ以上、伸び率が１０％以下であることを特徴とする請求項１に記載した建築物仕上げ塗装形成用目地テープ。
【請求項３】
発泡体層が、ポリオレフィン系樹脂とくにポリエチレン発泡体である請求項１又は請求項２に記載した建築物仕上げ塗装形成用目地テープ。
【請求項４】
請求項１ないし請求項３のいずれかに記載した建築物仕上げ塗装形成用目地テープを、一定長さ円筒体にトラバース巻にした建築物仕上げ塗装形成用目地テープ巻き体。
【発明の詳細な説明】
【技術分野】
【０００１】
本発明は、目地以外の部分におけるタイル模様塗装や天然模様仕上げ塗装を仕上げるに際して、目地部分を保護するための仕上げ塗装形成用目地テープに関する。
【背景技術】
【０００２】
従来、建築現場における壁や玄関口のコンクリート面には、タイル模様塗装や天然模様塗装を仕上げ塗装として行う。その塗装工程において、被塗装面に厚さのあるマスキングテープ（目地テープ）を貼り付け、マスキングテープ（目地テープ）の厚さまで仕上げ塗装を行い、塗装後一定時間後に目地テープを剥がして見切りをきれいにし、完全乾燥を行い、タイル模様塗装や天然模様塗装に仕上げることが行われている。
【０００３】
特許文献１には、建築内外装及び店舗内装、並びに土木の塀や擁壁、又は、橋の親柱や高欄等、幅広い分野の仕上げ材を、目地テープの厚さまで仕上げ塗装を行い、仕上げ材が硬化する段階で、目地テープを除去する建築物仕上げ塗装形成用目地テープが開示されている。
【０００４】
目地テープの厚さまで仕上げ塗装は、吹付塗装、速模様付けローラーなどが使用され、技能工の短期育成、創出模様の一定化、作業効率の向上による価格低減というような副次的な効果もある。
【０００５】
意匠的に割り付け目地を作り、しかも、底目地にする場合は、目地テープまたは目地棒を貼り付けた後、 その目地テープまたは目地棒の高さまでポリマーセメントモルタル及びセメントフィラー等を用いて肉盛りし、金鏝磨きまたはペーパー磨きをして平滑面を形成する。 ポリマーセメントモルタルが硬化後、予め調色した模様付け材料２色若しくは３色を順番に模様付けローラーに滲ませて、 被塗装面に模様付けを行い重ね塗りする。模様付け材が完全に硬化後、保護材の透明模様付け塗材の使用により平滑仕上げが可能になり、さらに、保護材に珪酸質系の透明クリヤーを塗布することによってガラス質の塗膜を形成し、 汚れの付着を防止する作用があることも開示されている。
【０００６】
また、図１に示す目地テープも知られている。
発泡体１’の両面に粘着層２’を設け、硬い樹脂フィルムによる剥離層４が設けられている。
【０００７】
この目地テープは、作業現場で下塗りした工事面に目地テープを貼り付けるに際して、剥離層の硬い樹脂フィルムが直線性を維持するため、目地テープの貼り付け作業がスムースに行える。しかし、模様付け塗材の塗装後、目地テープを剥がす際に、硬い樹脂フィルムによる剥離層は既に取り除かれているため、発泡体１’が伸びて、直線性のある目地を形成することができないという欠点がある。
【０００８】
次に、図２に示す目地テープも知られている。
発泡体１’の両面に粘着層２’を設け、柔らかい合成樹脂テープ若しくは合成樹脂不織布３’を介して硬い樹脂フィルムによる剥離層４が設けられている。
【０００９】
この目地テープは、作業現場で下塗りした工事面に目地テープを貼り付けるに際して、剥離層の硬い樹脂フィルムが直線性を維持するため、目地テープの貼り付け作業がスムースに行える。しかし、模様付け塗材の塗装後、目地テープを剥がす際に、硬い樹脂フィルムによる剥離層は既に取り除かれているため、柔らかい合成樹脂テープ若しくは合成樹脂不織布３’では直線性を維持できず、やはり、発泡体１’が伸びて、直線性のある見切りの目地を形成することができないという欠点がある。さらに、柔らかい合成樹脂テープ若しくは合成樹脂不織布３’の手切れ性が悪いため、作業上不都合であった。
【００１０】
さらに、図３に示す目地テープも知られている。
合成樹脂テープ若しくは合成樹脂不織布３’の両面に、粘着層２’を設け、一方の粘着層２に発泡体１を設け、さらにその上にされに硬い樹脂フィルムによる剥離層４が設けられている。粘着層２’を設け、柔らかいを介して硬い樹脂フィルムによる剥離層４が設けられている。
【００１１】
この目地テープも、柔らかい合成樹脂テープ若しくは合成樹脂不織布３’の手切れ性が悪いため、作業上不都合であった。
【先行技術文献】
【特許文献】
【００１２】
【特許文献１】特開２００３−１０３２１３号公報
【発明の概要】
【発明が解決しようとする課題】
【００１３】
本発明は、直線性が良く、かつ手切れ性が良い作業特性が優れた建築物仕上げ塗装形成用目地テープ及び一定長さ円筒体にトラバース巻にした建築物仕上げ塗装形成用目地テープ巻き体を提供することである。
【課題を解決するための手段】
【００１４】
本発明は、上記課題を解決するために、鋭意研究をした結果本発明に到達した。
すなわち、本発明は、厚み０．０３〜２．０ｍｍの和紙基材の両面に厚み０．０１〜０．２５ｍｍの粘着層を設け、粘着層の片側に厚み０．２５〜３.００ｍｍの発泡体層を設けることを特徴とする建築物仕上げ塗装形成用目地テープである。
【００１５】
また、本発明の建築物仕上げ塗装形成用目地テープにおいては、和紙基材が、パルプ８０〜１００質量％を含有し、他にマニラ麻、ポリエチレン、ポリプロピレン、ビニロン、レーヨン、ポリエステル、ポリアミド、アクリルから選ばれる１種以上の繊維を０〜２０質量％混抄した和紙基材であり、紙基材の引張強度が１０Ｎ／１０ｍｍ以上、伸び率が１０％以下とすることができる。
【００１６】
さらに、本発明の建築物仕上げ塗装形成用目地テープにおいては、発泡体層を、ポリオレフィン系樹脂とくにポリエチレン発泡体とすることができる。
【００１７】
なお、本発明の建築物仕上げ塗装形成用目地テープにおいては、発泡体層がポリオレフィン系樹脂、特にポリエチレン発泡体とすることが好ましい。
さらに、本発明は、本発明の建築物仕上げ塗装形成用目地テープを、一定長さ円筒体にトラバース巻にした建築物仕上げ塗装形成用目地テープ巻き体である。
【発明の効果】
【００１８】
本発明によれば、直線性が良く、かつ手切れ性が良い作業特性が優れた建築物仕上げ塗装形成用目地テープ及び一定長さ円筒体にトラバース巻にした持ち運びが便利な建築物仕上げ塗装形成用目地テープ巻き体が得られる。
【図面の簡単な説明】
【００１９】
【図１】図１は、従来知られた目地テープを示す。
【図２】図２は、従来知られた目地テープを示す。
【図３】図３は、従来知られた目地テープを示す。
【図４】図４は、本件発明の目地テープである。
【図５】建築物仕上げ塗装形成用目地テープの貼り付け作業の一例
【図６】建築物仕上げ塗装形成用目地テープの貼り付け作業と除去作業の一例
【図７】建築物仕上げ塗装形成用目地テープの除去作業の一例
【図８】本発明の建築物仕上げ塗装形成用目地テープの巻き体の一例
【図９】本発明の建築物仕上げ塗装形成用目地テープの巻き体の一例
【図１０】本発明の建築物仕上げ塗装形成用目地テープの巻き体の一例
【発明を実施するための最良の形態】
【００２０】
本発明で用いる和紙基材とは、パルプを５０〜１００質量％を含有し、他にマニラ麻、ポリエチレン、ポリプロピレン、ビニロン、レーヨン、ポリエステル、ポリアミド、アクリルから選ばれる１種以上の繊維を０〜５０質量％混抄した和紙基材である。特にパルプを７０質量％以上、パルプ以外の繊維の比率は３０質量％未満が好ましい。
また、本発明で用いる和紙基材は、和紙基材の引張強度が１０Ｎ／１０ｍｍ以上、好ましくは２０〜５０Ｎ／１０ｍｍであり、伸び率が１０％以下、好ましくは６〜８％とすることができる。
【００２１】
本発明で用いる和紙基材は、長網抄紙機、短網抄紙機、円網抄紙機あるいは、その組み合わせなどの公知の抄紙機により製造される。
また、本発明で用いる和紙基材は、通常、含浸処理されたものを用いる。
含浸処理剤としては、成分に特に制限はなく、例えば天然ゴムの他、アクリルゴム、ブチルゴム、ブタジエンゴム、イソブチレンゴム、スチレン−ブタジエン共重合ゴム、スチレン−ブタジエン−スチレン共重合ゴム、スチレン−イソプレン共重合ゴム、スチレン−イソプレン−スチレン共重合ゴム、アクリロニトリル−ブタジエン共重合ゴム、アクリロニトリル−ブタジエン−イソプレン共重合ゴム、ブタジエン−（メタ）アクリル酸共重合ゴム、ブタジエン−（メタ）アクリル酸エステル共重合ゴム、（メタ）アクリル酸グラフト天然ゴム、（メタ）アクリル酸エステルグラフト天然ゴム、スチレングラフト天然ゴム、アクリロニトリルグラフト天然ゴム、合成イソプレンゴム、エチレン−プロピレン共重合ゴム、エチレン−プロピレン−ジエン共重合ゴム、エチレン−酢酸ビニル共重合ゴム、エチレン−（メタ）アクリル酸共重合ゴム、エチレン−（メタ）アクリル酸エステル共重合ゴム、エチレン−アクリロニトリル共重合ゴム、ポリエーテルウレタンゴム、ポリエステルウレタンゴム、シリコーンゴム、液状イソプレンゴム、液状ブタジエン、液状スチレン−ブタジエン共重合ゴム、液状アクリロニトリル−ブタジエン共重合ゴム、液状オキシプロピレンゴムなどの合成ゴム（合成エラストマー）や、セラック、ポリビニルアルコ−ル、ポリビニルブチラール、ポリ酢酸ビニル、ポリ塩化ビニル、（メタ）アクリル酸共重合体、（メタ）アクリル酸エステル共重合体などの樹脂、（メタ）アクリル酸、（メタ）アクリル酸エステル、（メタ）アクリロニトリル、ヒドロキシ（メタ）アクリレート、酢酸ビニル、塩化ビニル、スチレン、Ｎ−アルキロール基やＮ−アルコキシアルキル基を有するモノマーよりなる群から選ばれた少なくとも２種以上の共重合樹脂などが挙げられる。
和紙基材の強度が高いものについては、含浸処理しないで用いることが出来る。
本発明で用いる和紙基材は、とくに、テープ基材がパルプ７０質量％以上を含有し、他にマニラ麻、ポリエチレン、ポリプロピレン、ビニロン、レーヨン、ポリエステル、ポリアミド、アクリルから選ばれる１種以上の繊維を３０質量％未満混抄した和紙基材が好ましく用いられる。
和紙基材の厚さは、約０．０３〜０．２０ｍｍが好ましく用いられる。また、目止め処理をしても良い。
【００２２】
本発明で用いられる粘着剤は、どのようなものであっても差し支えない。
例えば、アクリル系粘着剤やゴム系粘着剤を用いることができ、溶剤（水を含む）に溶解、あるいは分散させて用いられるかもしくは加熱により塗工できる状態まで粘度を下げて用いるが、その使用形態に特に制限はない。
【００２３】
アクリル系粘着剤としては、特に制限はないが、例を挙げれば、（Ａ）アルキル基の炭素数が４〜１２のアクリル酸アルキルエステル及び／又はアルキル基の炭素数が４〜１８のメタクリル酸アルキルエステル８５〜９８.９質量％、（Ｂ）α，β−不飽和カルボン酸０.１〜５質量％から成るモノマー混合物か、あるいは該モノマー混合物１００質量部に対し４０質量部を超えない量のこれら成分と共重合可能なモノマーを配合して成るモノマー混合物を重合して得られるポリマーなどが挙げられる。
【００２４】
ゴム系粘着剤としては、従来から知られているゴム系粘着剤なら、どの様なものでも良く、天然ゴム、ブチルゴム、ブタジエンゴム、イソブチレンゴム、スチレン−ブタジエン共重合ゴム、スチレン−ブタジエン−スチレン共重合ゴム、スチレン−イソプレン共重合ゴム、スチレン−イソプレン−スチレン共重合ゴム、アクリロニトリル−ブタジエン共重合ゴム、アクリロニトリル−ブタジエン−イソプレン共重合ゴム、メタクリル酸メチルグラフト天然ゴム、スチレングラフト天然ゴム、アクリロニトリルグラフト天然ゴム、合成イソプレンゴム、エチレン−プロピレン共重合ゴム、エチレン−プロピレン−ジエン共重合ゴム、エチレン−酢酸ビニル共重合ゴム、エチレン−アクリル酸エステル共重合ゴム、エチレン−アクリトニトリル共重合ゴム、ブタジエン−（メタ）アクリル酸エステル共重合ゴム、ポリエーテルウレタンゴム、ポリエステルウレタンゴム、液状イソプレンゴム、液状ブタジエン、液状スチレン−ブタジエン共重合ゴム、液状アクリロニトリル−ブタジエン共重合ゴム、液状オキシプロピレンゴムなどを挙げることが出来る。
【００２５】
アクリル系粘着剤やゴム系粘着剤には、含浸剤に使用されるような充填剤、顔料、紫外線防止剤、老化防止剤や公知の粘着性付与樹脂、可塑剤など各種添加剤を含有させることができる。
【００２６】
本発明で用いられる発泡体としては、ポリスチレン、ポリウレタン、ポリエチレン、ポリプロピレン等のポリオレフィン等があるが、とくにポリエチレンは粘着剤との接着力が弱く、剥離層を設ける必要が無いので、とくに好ましい。
【００２７】
また、本発明では、発泡体の特性を改良すべく、安定剤、老化防止剤、界面活性剤、表面特性改善剤、体質顔料など各種の添加剤を発泡体に加えることが出来る。
【００２８】
出来上がった建築物仕上げ塗装形成用目地テープは、図８〜図１０に示すように、トラバース巻にすると携帯に便利な形状になる。
【実施例１】
【００２９】
パルプ９０％、マニラ麻１０％からなる原紙をＳＢＲ樹脂で含侵処理した基材（引張強さ２５N／１０ｍｍ、厚み０．０７ｍｍ、伸び率１０％）の両面に、アクリル系粘着剤を用いて、厚さ０．０５ｍｍの粘着剤層をそれぞれ設けた。その片面に、厚さ１．０ｍｍの発泡ポリエチレンのシートを貼り合わせて、発泡体粘着シートを成型した。（図４参照）シートを１０ｍｍ幅に裁断し、建築物仕上げ塗装形成用目地テープを作成した。
建築物仕上げ塗装形成用目地テープを図１０に示すように、円筒体にトラバース巻にした。
【００３０】
実施例１で作成した建築物仕上げ塗装形成用目地テープを用いて、図５に示すように、下塗りした壁材に、建築物仕上げ塗装形成用目地テープを格子状に貼り付けた。貼り付け時、建築物仕上げ塗装形成用目地テープは直線的に貼り付けることができ、作業性が良かった。また、テープの手切れ性が良く、作業効率が良かった。
【００３１】
その上から壁材全面に仕上げ塗装用の塗料を一定厚さになるまで塗布し、一定時間後、塗料が完全に硬化する前に図６のように建築物仕上げ塗装形成用目地テープを取り外した。
テープ除去時、建築物仕上げ塗装形成用目地テープは見切りがきれいにでた。図６のようにきれいな目地を形成することが出来た。その後、完全乾燥をタイル模様塗装が完成した。
【実施例２】
【００３２】
パルプ１００％からなる紙基材（引張強さ３５N／１０ｍｍ、厚み０．０６ｍｍ、伸び率１０％）の両面に、アクリル系粘着剤を用いて、厚さ０．０３ｍｍの粘着剤層をそれぞれ設けた。その片面に、厚さ０．５ｍｍの発泡ポリエチレンのシートを貼り合わせて、発泡体粘着シートを成型した。（図４参照）シートを６ｍｍ幅に裁断し、建築物仕上げ塗装形成用目地テープを作成した。
建築物仕上げ塗装形成用目地テープを図１０に示すように、円筒体にトラバース巻にした。
【００３３】
実施例２で作成した建築物仕上げ塗装形成用目地テープを用いて、図５に示すように、下塗りした壁材に、建築物仕上げ塗装形成用目地テープを格子状に貼り付けた。貼り付け時、建築物仕上げ塗装形成用目地テープは直線的に貼り付けることができ、作業性が良かった。また、テープの手切れ性が良く、作業効率が良かった。
【００３４】
その上から壁材全面に仕上げ塗装用の塗料を一定厚さになるまで塗布し、一定時間後、塗料が完全に硬化する前に図６のように建築物仕上げ塗装形成用目地テープを取り外した。
テープ除去時、建築物仕上げ塗装形成用目地テープは見切りがきれいにでた。図６のようにきれいな目地を形成することができた。その後、完全乾燥をタイル模様塗装が完成した。
【００３５】
（比較例１）
厚さ１．０ｍｍの発泡ポリエチレンのシートの両面に、アクリル系粘着剤を用いて、厚さ０．０３ｍｍの粘着剤層をそれぞれ設けた。その片面に、厚み０．０５ｍｍの剥離紙を貼り合わせ離型紙付き発泡体シートを成型した。（図１参照）
シートを１０ｍｍ幅に裁断し、建築物仕上げ塗装形成用目地テープを作成した。
建築物仕上げ塗装形成用目地テープを図１０に示すように、円筒体にトラバース巻にした。
【００３６】
比較例１で作成した建築物仕上げ塗装形成用目地テープを用いて、図５に示すように、下塗りした壁材に、建築物仕上げ塗装形成用目地テープを格子状に貼り付けた。貼り付け時、建築物仕上げ塗装形成用目地テープは、ほぼ直線的に貼り付けることが出来、作業性が良かった。また、テープの手切れ性も悪くはなかったので作業も苦労はしなかった。
【００３７】
その上から壁材全面に仕上げ塗装用の塗料を一定厚さになるまで塗布し、一定時間後、硬化直前に図６のように建築物仕上げ塗装形成用目地テープを取り外した。
テープ除去時、建築物仕上げ塗装形成用目地テープは、発泡体が伸びて、見切りがきれいにでなかったため、きれいな目地を形成することができなかった。
【００３８】
（比較例２）
厚さ０．０２ｍｍのレーヨン不織布の両面に、アクリル系粘着剤を用いて、厚さ０．０３ｍｍの粘着剤層をそれぞれ設けた。その片面に厚さ１．０ｍｍの発泡ポリエチレンのシートを貼り合わせて、発泡体粘着シートを成型した。（図１参照）
シートを１０ｍｍ幅に裁断し、建築物仕上げ塗装形成用目地テープを作成した。
建築物仕上げ塗装形成用目地テープを図１０に示すように、円筒体にトラバース巻にした。
【００３９】
比較例１で作成した建築物仕上げ塗装形成用目地テープを用いて、図５に示すように、下塗りした壁材に、建築物仕上げ塗装形成用目地テープを格子状に貼り付けた。貼り付け時、建築物仕上げ塗装形成用目地テープは、テープが伸びやすく直線的に貼り付けることが困難であり、作業性が不良であった。また、テープの手切れ性は悪くはなく作業も苦労はしなかった。
【００４０】
その上から壁材全面に仕上げ塗装用の塗料を一定厚さになるまで塗布し、一定時間後、硬化直前に図６のように建築物仕上げ塗装形成用目地テープを取り外した。
テープ除去時、建築物仕上げ塗装形成用目地テープは、発泡体が伸びて、見切りがきれいにでなかったため、きれいな目地を形成することができなかった。
【００４１】
実施例１に基づいて、各種の建築物仕上げ塗装形成用目地テープを作成し、作業性等につき調べた。その結果を表１に示す。
【表１】
2015196785.tif 000003
【表２】
2015196785.tif 000004
【表３】
2015196785.tif 000005
貼り付け作業直線性
見た目に鮮やかに直線的な目地を形成する：○
少し曲がりがある：△
ところどころ曲がりがある：×
貼り付け作業手切れ性
手切れ性が良い：○
少し難がある：△
手切れ性が悪い：×
除去作業直線性：
見た目に鮮やかに直線的な目地を形成する：○
少しバリがある：△
ところどころバリがある：×
綜合作業性
非常に良い：◎
良い：○
難が見られる：△
悪い：×
【産業上の利用可能性】
【００４２】
本発明の建築物仕上げ塗装形成用目地テープは、建築現場の塗装作業の効率を上げる上で最適であり、建築業界での採用が期待される。
【符号の説明】
【００４３】
１  発泡体層
１’従来技術における発泡体層
２  粘着剤層
２’従来技術における粘着剤層
３  和紙基材
３’合成樹脂テープ若しくは合成繊維不織布
４  剥離剤層
【図１】
2015196785.tif 000006
【図２】
2015196785.tif 000007
【図３】
2015196785.tif 000008
【図４】
2015196785.tif 000009
【図５】
2015196785.tif 000010
【図６】
2015196785.tif 000011
【図７】
2015196785.tif 000012
【図８】
2015196785.tif 000013
【図９】
2015196785.tif 000014
【図１０】
2015196785.tif 000015